(57)【特許請求の範囲】
【請求項１】
複数の矩形木質材を積層してなる建築板であって、
表面層から数えて偶数層の前記矩形木質材の含水率が他の奇数層の矩形木質材の含水率よりも高めに形成されており、
奇数層の前記矩形木質材の木質繊維が矩形木質材の長手方向に長くなるようにするとともに、偶数層の前記矩形木質材の木質繊維が矩形木質材の短手方向に長くなるようにしたことを特徴とする建築板。
【請求項２】
請求項１に記載の建築板であって、前記建築板の裏面側から、表面層から数えて第二層の前記矩形木質材に亘る裏溝が形成されることを特徴とする建築板。
【発明の詳細な説明】
【技術分野】
【０００１】
本発明は住宅等の床等に直貼使用される建築板に関するものであり、詳しくは反りの発生が極めて少ない建築板に関する。
【背景技術】
【０００２】
従来、特にコンクリート建物においては、床騒音を防止するため木質系の建築板が求められている。このような建築板は防音性能を得るために、矩形木質板材を積層してなる建築板の裏面側から裏溝を加工して空隙を形成したり、建築板の裏側面にクッション材を貼り合わせる等の構成が知られている。
【０００３】
ところが、建築板の木質材の含水率の変化、建築板の裏面側のクッション材や表面側の化粧板を積層する際の接着剤の含水率の変化、さらに、化粧板や塗料膜の伸縮等により、最終製品において建築板が反るという問題があった。反りは、表面凹形状の谷反りと表面凸形状の山反りの２種類があり、これらの複合によるネジレが発生することもある。
【０００４】
ここで、建築板が山反り及び反りがない状態の場合は特に問題が生じないが、谷反りの場合には後工程の加工時における切削加工の作業性や生産性が著しく低下し、さらに、床施工を行う際に各建築板のジョイント部分が周囲よりも浮き上がる波打ち現象により、水平に配置できないため仕上がり外観が悪く品質上の問題が生じていた。
【０００５】
これらの問題を解決する建築板の構成が特許文献１に開示されている。図４に示すように、特許文献１の直貼床材４Ａは、矩形木質材２と化粧板１からなる建築板３の下面側３ａにクッション材５を備えている。そして、建築板３には裏面側から裏溝６が成形され、裏溝６の少なくとも開口部分６ａに弾性接着剤７が充填される。
【０００６】
このように、弾性接着剤７によって建築板３の開口部分の周囲が物理的に拘束されるので、建築板３が反る方向に応力が加わっても裏溝６が開く方向に建築板３が変形することを防止できる。このため、建築板３に反りが発生しにくくなり施工が容易にできる。
【特許文献１】登録実用新案第３０２５７５７号公報
【発明の開示】
【発明が解決しようとする課題】
【０００７】
ところが、弾性接着剤によって建築板の開口部分の周囲を物理的に拘束しても、時間経過による含水率変動で建築板の表面側と裏面側の収縮バランスがくずれて谷反りが発生するという問題があった。
【０００８】
そこで、本発明はかかる従来技術の問題に鑑みなされたものであって、矩形木質材を積層してなる建築板において、最終製品において山反り（反りがない状態も含む）の建築板を提供することを目的とする。
【課題を解決するための手段】
【０００９】
請求項１の発明は、複数の矩形木質材を積層してなる建築板であって、表面層から数えて偶数層の前記矩形木質材の含水率が他の奇数層の矩形木質材の含水率よりも高めに形成されており、奇数層の前記矩形木質材の木質繊維が矩形木質材の長手方向に長くなるようにするとともに、偶数層の前記矩形木質材の木質繊維が矩形木質材の短手方向に長くなるようにしたことを特徴としている。
【００１０】
請求項２の発明は、請求項１に記載の建築板であって、前記建築板の裏面側から、表面層から数えて第二層の前記矩形木質材に亘る裏溝が形成されることを特徴としている。
【発明の効果】
【００１１】
請求項１記載の発明によれば、複数の矩形木質材を積層してなる建築板であって、表面層から数えて偶数層の前記矩形木質材の含水率が他の奇数層の矩形木質材の含水率よりも高めに形成されるので、時間経過とともに水分蒸発により各矩形木質材の含水率が低下し各矩形木質材は収縮するが、このとき偶数層の前記矩形木質材の含水率が他の奇数層の矩形木質材の含水率よりも高い分だけ含水率の低下する比率が高い（蒸発水分量が多い）ので、偶数層は奇数層よりも大きく収縮するため山反りの建築板が形成できる。
【００１２】
山反りの建築板が形成されるので、後工程における生産性や加工精度が向上し、床施工時の仕上がり品質が向上する。
【００１３】
請求項２記載の発明によれば、前記建築板の裏面側から、表面層から数えて第二層の前記矩形木質材に亘る裏溝が形成されるので、各矩形木質材からの蒸発水分は裏溝を経由して容易に外部に放出される。
【００１４】
このため、各矩形木質材の含水率低下に必要な時間が加速されて各矩形木質材が通常状態まで収縮する時間を短縮することができるので、請求項１記載の発明の効果と同じ効果をより早く得ることができる。
【発明を実施するための最良の形態】
【００１５】
＜本発明の第１の実施形態＞
以下に、本発明の第１の実施形態を図１、図２に基づいて説明する。なお、以下の説明において「山反り」は反りがない状態も含む。
【００１６】
＜建築板の構成＞
図1に示すように、本発明の直貼床材としての建築板１１は、基材１２としての５層の矩形板材（１層目１２ａ、２層目１２ｂ、３層目１２ｃ、４層目１２ｄ、５層目１２ｅ）を積層して形成され、建築板１１の形成時に表面層の１層目１２ａから数えて偶数層の矩形板材１２ｂ、１２ｄの含水率が他の奇数層の矩形板材１２ａ、１２ｃ、１２ｅの含水率よりも高めに形成される。
【００１７】
そして、防音やクッション効果を得るために建築板１１の裏面側１３から矩形板材１２ｂに亘る裏溝１４が設けられる。
【００１８】
基材１２は厚さＳ＝９ｍｍ、５プライ（５層）であり、裏溝は幅Ｔ＝６ｍｍ〜６．５ｍｍ、深さＳ１＝６ｍｍで、２層目１２ｂに亘って形成される。
【００１９】
さらに、建築板１１の裏面側１３にクッション材１５が厚さＳ２＝１．５〜５ｍｍで積層される。
【００２０】
ここで、奇数層の矩形板材１２ａ、１２ｃ、１２ｅの長手方向に沿って木質繊維が長くなるように並び、偶数層の矩形板材１２ｂ、１２ｄの木質繊維は短手方向に木質繊維が長くなるように並んでいる。このように、奇数層と偶数層の木質繊維は９０度交差して積層される。
【００２１】
建築板形成時には、１層目１２ａ、３層目１２ｃ、５層目１２ｅは通常の乾かした状態（含水率が約７％）であるが、２層目１２ｂ・４層目１２ｄは含水率を１５％〜３０％程度に設定した接着剤を介して積層される。そして、通常の建築板と同じようにカット・加工・仕上工程が実施される。
【００２２】
＜建築板の作用＞
建築板１１は時間経過とともに、２層目１２ｂから蒸発した水分が裏溝１４を経由して外部に放出されるので、２層目１２ｂは乾燥（含水率が低下）するため、２層目１２ｂは長手方向及び短手方向に縮む。
【００２３】
ここで、木質繊維は繊維の長手方向よりも短手方向により大きく収縮する性質がある。このため、２層目１２ｂが短手方向に大きく収縮する力は１層目１２ａを長手方向により大きく収縮させる力として影響を与えることになる。
【００２４】
このため、図２に示すように、建築板１１は矢印Ｍの方向に山反りとなる。ここで、４層目１２ｄも２層目１２ｂと同様に含水率が高い状態で加工されているので他の奇数層よりも収縮力が高くなるが、４層目１２ｄは裏溝１４によって長手方向が縁切状態のため、建築板１１の長手方向に対する山反り効果は２層目１２ｂよりは少ない。
【００２５】
なお、４層目１２ｄは建築板１１の短手方向に対しては裏溝１４の影響はないが、この場合、上記のように木質繊維は繊維の長手方向よりも短手方向により大きく収縮する性質があるため、４層目１２ｄの建築板１１の短手方向に対しての効果は存在するが微小である。
【００２６】
このように、５層の矩形板材（１層目１２ａ、２層目１２ｂ、３層目１２ｃ、４層目１２ｄ、５層目１２ｅ）で形成される基材１２は、２層目１２ｂ・４層目１２ｄの含水率を高めの状態で積層すると、裏溝１４の加工後に２層目・４層目が乾燥して収縮するので建築板１１を容易に山反りにできる。
【００２７】
このように、建築板１１が製造工程において山反り（ほぼ平らな状態）なので、通常建築板と同じ様に加工、塗装できるため、生産性および加工精度が向上する。そして、最終製品状態において建築板１１は山反りなので現場での施工性が向上する。
【００２８】
裏溝１４が到達する２層目１２ｂの含水率を微調整するだけで容易に山反りに調整できる。
【００２９】
なお、上記のように、本実施形態における「山反り」は「反りがない状態」も含むが、全く反りがない状態を実現することは困難のため、実際上「反りがない状態」にできるだけ近い「山反り」の状態に調整される。
【００３０】
＜本発明の第２の実施形態＞
本発明の第２の実施形態を図３を用いて説明するが、図１に示す建築板の構成と同構成部分については、図面に同符号を付して重複した説明を省略する。
【００３１】
図３に示すように、建築板１１ａの構造は、基材１２が５層の矩形板材（１層目１２ａ、２層目１２ｂ、３層目１２ｃ、４層目１２ｄ、５層目１２ｅ）を積層して形成され、建築板形成時に表面層１２ａから数えて偶数層の矩形板材１２ｂ、１２ｄの含水率が他の奇数層の矩形板材１２ａ、１２ｃ、１２ｅの含水率よりも高めに形成される。（図１に示す裏溝１４が形成されない状態である。）
【００３２】
建築板１１ａは図１における裏溝１４が形成されない状態なので即効的ではないが、時間の経過と共に２層目・４層目が１層目・３層目・５層目よりも水分が多く蒸発（乾燥）してより大きく収縮するので、建築板１１ａは矢印Ｎの方向に山反りとなる。
【００３３】
以上、本発明の実施形態を図面に基づいて説明したが、上記の実施例はいずれも本発明の一例を示したものであり、本発明はこれらに限定されるべきでないということは言うまでもない。
【００３５】
建築板１１の構成は、３フライ、７フライ、クロス合板等、或いは、基材１２の表面側に化粧板を貼着したり、基材１２と化粧板の間にＭＤＦ材を挿入して複合する場合等の様々な構造にも同様に実施できる。裏溝１４の断面形状や深さはＶ字状、Ｕ字状等様々な形に形成することができる。
【図面の簡単な説明】
【００３６】
【図１】本発明の第１の実施形態における、建築板１１の構成状態を示す断面図である。
【図２】本発明の第１の実施形態における、建築板が山反りの状態を示す断面図である。
【図３】本発明の第２の実施形態における、建築板１１ａの構成状態を示す断面図である。
【図４】従来例における、建築板３の状態を示す断面図である。
【符号の説明】
【００３７】
１１  建築板
１２  基材
１２ａ  矩形板材（１層目）
１２ｂ  矩形板材（２層目）
１２ｃ  矩形板材（３層目）
１２ｄ  矩形板材（４層目）
１２ｅ  矩形板材（５層目）
１３  裏面側
１４  裏溝
【図１】
0004556855.tif 000002
【図２】
0004556855.tif 000003
【図３】
0004556855.tif 000004
【図４】
0004556855.tif 000005